(57)【要約】      （修正有）【課題】光弾性定数が低く、流動性が良好で、熱安定性に優れ、安全性が良好であり、位相差フィルムや偏光板の保護フィルム等の光学用途に適した波長分散性を発現できるポリカーボネート樹脂および光学フィルムの提供。【解決手段】（Ａ）で表される繰り返し単位を含むポリカーボネート樹脂であって、繰り返し単位（Ａ）を誘導するジヒドロキシフルオレンをホスト化合物としたホストゲスト錯体を含むジヒドロキシ成分と炭酸ジエステルとを重合触媒の存在下溶融重合して得られる、比粘度が０．２０〜１．５０であるポリカーボネート樹脂。2015218220.tif 000007【選択図】なし【特許請求の範囲】
【請求項１】
下記式（Ａ）で表される繰り返し単位（Ａ）を含むポリカーボネート樹脂であって、繰り返し単位（Ａ）を誘導するジヒドロキシフルオレンをホスト化合物としたホストゲスト錯体を含むジヒドロキシ成分と炭酸ジエステルとを重合触媒の存在下溶融重合して得られる、２０℃の塩化メチレン溶液で測定された比粘度が０．２０〜１．５０であることを特徴とするポリカーボネート樹脂。
【化１】
2015218220.tif 000005
［式中、Ｒ１およびＲ２は夫々独立して、水素原子、炭素原子数１〜１０の芳香族基を含んでもよい炭化水素基またはハロゲン原子を示し、Ｒ３およびＲ４は夫々独立して、炭素原子数１〜１０の芳香族基を含んでもよい炭化水素基を示し、ｍおよびｎは夫々独立して０〜４の整数を示し、ｐおよびｑは夫々独立して０以上の整数を示す。］
【請求項２】
繰り返し単位（Ａ）を誘導するジヒドロキシフルオレンが、９，９−ビス（４−ヒドロキシフェニル）フルオレン、９，９−ビス（４−ヒドロキシ−３−メチルフェニル）フルオレンおよび９，９−［４−（２−ヒドロキシエトキシ）フェニル］フルオレンからなる群より選ばれる少なくとも１種の化合物である請求項１記載のポリカーボネート樹脂。
【請求項３】
繰り返し単位（Ａ）を誘導するジヒドロキシフルオレンのゲスト化合物がアセトニトリル、アセトンおよび炭素数１〜４の炭化水素アルコールからなる群より選ばれる少なくとも１種の化合物である請求項１記載のポリカーボネート樹脂。
【請求項４】
請求項１記載のポリカーボネート樹脂から形成される光学レンズ。
【請求項５】
請求項１記載のポリカーボネート樹脂から形成される未延伸フィルム。
【請求項６】
請求項５記載の未延伸フィルムを延伸してなり、下記式（１）を満たす光学フィルム。
Ｒ（４５０）＜Ｒ（５５０）＜Ｒ（６５０）          （１）
［但し、Ｒ（４５０）、Ｒ（５５０）およびＲ（６５０）は夫々、波長４５０ｎｍ、５５０ｎｍ、６５０ｎｍにおけるフィルム面内の位相差値を示す。］
【請求項７】
請求項６記載の光学フィルムと偏光層からなる円偏光フィルム。
【請求項８】
請求項６記載の光学フィルムを具備した液晶表示装置。
【請求項９】
請求項７記載の円偏光フィルムを反射防止フィルムとして用いた表示素子。
【請求項１０】
下記式（Ａ）で表される繰り返し単位（Ａ）を含むポリカーボネート樹脂の製造方法であって、繰り返し単位（Ａ）を誘導するジヒドロキシフルオレンをホスト化合物としたホストゲスト錯体を含むジヒドロキシ成分と炭酸ジエステルとを重合触媒の存在下溶融重合することを特徴とする２０℃の塩化メチレン溶液で測定された比粘度が０．２０〜１．５０であるポリカーボネート樹脂の製造方法。
【化２】
2015218220.tif 000006
【請求項１１】
重合工程の一つの工程で、その工程の最終真空度が５０ｋＰａ以下２ｋＰａ以上の範囲で、最終樹脂温度が１６０℃以上２５０℃以下の範囲であり、減圧速度２０ｋＰａ／ｍｉｎ以下０．５ｋＰａ／ｍｉｎ以上の範囲である工程を含む請求項１０記載のポリカーボネート樹脂の製造方法。
【発明の詳細な説明】
【技術分野】
【０００１】
本発明は、光弾性定数が低く、流動性が良好で、熱安定性に優れ、安全性の良好なポリカーボネート樹脂および所望の波長分散特性を有する光学フィルムに関するものである。
【背景技術】
【０００２】
従来、２，２−ビス（４−ヒドロキシフェニル）プロパン（以下、ビスフェノールＡという）にカーボネート前駆物質を反応させて得られるポリカーボネート樹脂（以下、ＰＣ−Ａという）は透明性、耐熱性、機械的特性、寸法安定性が優れているがゆえにエンジニアリングプラスチックとして多くの分野に広く使用されてきた。さらに近年その透明性を生かして光ディスク、フィルム、レンズ等の分野への光学用材料としての利用が展開されている。
【０００３】
しかしながら、ＰＣ−Ａを用いた場合、正の複屈折が高く、光弾性定数が高いことから、光学用途として用いる時に、光学歪みが起こり、様々な問題が起きている。例えば、光学レンズに用いた場合、成形品の複屈折が大きくなるという欠点がある。また、位相差フィルムとして用いた場合、応力による複屈折の変化が大きく光抜けが起こることや、λ／４板、λ／２板として機能しうる波長が特定の波長に限られるという問題があった。
【０００４】
そこで、上記問題への対策として様々な手法が検討されている。その一つとして、９，９−ビス（４−ヒドロキシフェニル）フルオレンにカーボネート前駆物質を反応させ、ポリカーボネート樹脂を得る方法が提案されている（特許文献１、２）。しかしながら、９，９−ビス（４−ヒドロキシフェニル）フルオレンは人体への安全性に課題があり、皮膚がかぶれる問題があった。そのため、９，９−ビス（４−ヒドロキシ−３−メチルフェニル）フルオレンからなるポリカーボネート樹脂が提案されている（例えば特許文献３、４参照）。しかしながら、このポリカーボネート樹脂は、ベンジル位のメチル基が酸化されやすいため、射出成形時に着色したり、溶融製膜での製造時に分解による気泡やゲルなどが発生したりする問題があった。また、９，９−ビス（４−ヒドロキシフェニル）フルオレン類モノマーの製造方法が提案されている（特許文献５）。しかしながら、精製に大量の溶剤を使用するため、環境に好ましくないという問題があった。
【０００５】
その為、低い光弾性定数と成形に適した流動性と優れた熱安定性を高度に具備し、位相差フィルムや偏光板の保護フィルム等の光学用途に適した波長分散性を実現できるポリカーボネート樹脂およびそれを用いてなる光学フィルムは未だ提供されていなかった。
【先行技術文献】
【特許文献】
【０００６】
【特許文献１】特開昭６３−１８２３３６号公報
【特許文献２】特開平６−１４５３２７号公報
【特許文献３】特開平１１−８０５２９号公報
【特許文献４】特許第５１１９２５０号公報
【特許文献５】特許第４２１９６４３号公報
【発明の概要】
【発明が解決しようとする課題】
【０００７】
本発明の目的は、光弾性定数が低く、流動性が良好で、熱安定性に優れ、安全性が良好であり、しかもフィルムにしたときに位相差フィルムや偏光板の保護フィルム等の光学用途に適した波長分散性を発現できるポリカーボネート樹脂およびそれを用いた光学フィルムを提供することである。
【課題を解決するための手段】
【０００８】
本発明者らは、鋭意研究を重ねた結果、ジヒドロキシフルオレン類のホストゲスト錯体を含むジヒドロキシ化合物とカーボネート前駆物質を反応させることによって、低い光弾性定数と優れた熱安定性を高度に具備するポリカーボネート樹脂が得られることを究明した。一般的に高度に精製された原料を用いて樹脂を重合することが当業者にとって常識だが、本発明においては不純物であるゲスト化合物を含む状態で重合することで、安全性に優れた方法でポリカーボネート樹脂を重合することができ、さらに品質に優れる樹脂が得られたことは驚くべきことである。この樹脂をフィルムにすることで位相差フィルムや偏光板の保護フィルム等の光学用途に適した波長分散を発現できることを究明し、本発明の完成に至った。
すなわち、本発明は、以下の通りである。
【０００９】
１．下記式（Ａ）で表される繰り返し単位（Ａ）を含むポリカーボネート樹脂であって、繰り返し単位（Ａ）を誘導するジヒドロキシフルオレンをホスト化合物としたホストゲスト錯体を含むジヒドロキシ成分と炭酸ジエステルとを重合触媒の存在下溶融重合して得られる、２０℃の塩化メチレン溶液で測定された比粘度が０．２０〜１．５０であることを特徴とするポリカーボネート樹脂。
【化１】
2015218220.tif 000002
［式中、Ｒ１およびＲ２は夫々独立して、水素原子、炭素原子数１〜１０の芳香族基を含んでもよい炭化水素基またはハロゲン原子を示し、Ｒ３およびＲ４は夫々独立して、炭素原子数１〜１０の芳香族基を含んでもよい炭化水素基を示し、ｍおよびｎは夫々独立して０〜４の整数を示し、ｐおよびｑは夫々独立して０以上の整数を示す。］
２．繰り返し単位（Ａ）を誘導するジヒドロキシフルオレンが、９，９−ビス（４−ヒドロキシフェニル）フルオレン、９，９−ビス（４−ヒドロキシ−３−メチルフェニル）フルオレンおよび９，９−［４−（２−ヒドロキシエトキシ）フェニル］フルオレンからなる群より選ばれる少なくとも１種の化合物である上記１記載のポリカーボネート樹脂。
３．繰り返し単位（Ａ）を誘導するジヒドロキシフルオレンのゲスト化合物がアセトニトリル、アセトンおよび炭素数１〜４の炭化水素アルコールからなる群より選ばれる少なくとも１種の化合物である上記１記載のポリカーボネート樹脂。
４．上記１記載のポリカーボネート樹脂から形成される光学レンズ。
５．上記１記載のポリカーボネート樹脂から形成される未延伸フィルム。
６．上記５記載の未延伸フィルムを延伸してなり、下記式（１）を満たす光学フィルム。
Ｒ（４５０）＜Ｒ（５５０）＜Ｒ（６５０）          （１）
［但し、Ｒ（４５０）、Ｒ（５５０）およびＲ（６５０）は夫々、波長４５０ｎｍ、５５０ｎｍ、６５０ｎｍにおけるフィルム面内の位相差値を示す。］
７．上記６記載の光学フィルムと偏光層からなる円偏光フィルム。
８．上記６記載の光学フィルムを具備した液晶表示装置。
９．上記７記載の円偏光フィルムを反射防止フィルムとして用いた表示素子。
１０．下記式（Ａ）で表される繰り返し単位（Ａ）を含むポリカーボネート樹脂の製造方法であって、繰り返し単位（Ａ）を誘導するジヒドロキシフルオレンをホスト化合物としたホストゲスト錯体を含むジヒドロキシ成分と炭酸ジエステルとを重合触媒の存在下溶融重合することを特徴とする２０℃の塩化メチレン溶液で測定された比粘度が０．２０〜１．５０であるポリカーボネート樹脂の製造方法。
【化２】
2015218220.tif 000003
１１．重合工程の一つの工程で、その工程の最終真空度が５０ｋＰａ以下２ｋＰａ以上の範囲で、最終樹脂温度が１６０℃以上２５０℃以下の範囲であり、減圧速度２０ｋＰａ／ｍｉｎ以下０．５ｋＰａ／ｍｉｎ以上の範囲である工程を含む上記１０記載のポリカーボネート樹脂の製造方法。
【発明の効果】
【００１０】
本発明のポリカーボネート樹脂は、ホストゲスト錯体であるジヒドロキシフルオレンを含むジヒドロキシ化合物にカーボネート前駆物質を反応させることによって、低い光弾性定数と成形に適した流動性と優れた熱安定性を有することが可能となった。
さらに、本発明のポリカーボネート樹脂を用いることで、光弾性定数が低く、熱安定性に優れ、しかも位相差フィルムや偏光板の保護フィルム等の光学用途に適した波長分散性を示す光学フィルムを提供することが可能となった。そのため、その奏する工業的効果は格別である。
【発明を実施するための形態】
【００１１】
以下、本発明を詳細に説明する。
＜ポリカーボネート樹脂＞
本発明のポリカーボネート樹脂は、繰り返し単位（Ａ）を含む。繰り返し単位（Ａ）は全繰り返し単位中１０モル％以上が好ましく、２０モル％以上がより好ましく、３０モル％以上がさらに好ましい。
【００１２】
（繰り返し単位（Ａ））
本発明で用いられる繰り返し単位（Ａ）は、上記式（Ａ）で表される繰返し単位であって、このＲ１、Ｒ２は水素、炭素数１〜１０のアルキル基、シクロアルキル基、アリール基、アラルキル基、アルケニル基、またはハロゲン基（フッ素原子、塩素原子、臭素原子など）が好ましい。さらに好ましくは、水素、炭素数１〜６のアルキル基、シクロアルキル基、アリール基、アラルキル基、アルケニル基、またはハロゲン基（フッ素原子、塩素原子、臭素原子など）である。
【００１３】
式（Ａ）で表される繰返し単位を誘導するジヒドロキシフルオレンとして、具体的には、９，９−ビス（４−ヒドロキシフェニル）フルオレン、９，９−ビス（４−ヒドロキシ−３−メチルフェニル）フルオレン、９，９−ビス（４−ヒドロキシ−３−エチルフェニル）フルオレン、９，９−ビス（４−ヒドロキシ−３−ｎ−プロピルフェニル）フルオレン、９，９−ビス（４−ヒドロキシ−３−イソプロピルフェニル）フルオレン、９，９−ビス（４−ヒドロキシ−３−ｎ−ブチルフェニル）フルオレン、９，９−ビス（４−ヒドロキシ−３−ｓｅｃ−ブチルフェニル）フルオレン、９，９−ビス（４−ヒドロキシ−３−ｔｅｒｔ−プロピルフェニル）フルオレン、９，９−ビス（４−ヒドロキシ−３−シクロヘキシルフェニル）フルオレン、９，９−ビス（４−ヒドロキシ−３−フェニルフェニル）フルオレンなどが挙げられる。なかでも９，９−ビス（４−ヒドロキシフェニル）フルオレン、９，９−ビス（４−ヒドロキシ−３−メチルフェニル）フルオレン、９，９−［４−（２−ヒドロキシエトキシ）フェニル］フルオレンが好ましく、特に９，９−ビス（４−ヒドロキシフェニル）フルオレンが好ましい。
【００１４】
本発明において、ホストゲスト錯体に含まれるゲスト化合物は、ジヒドロキシフルオレン類をホスト化合物としてホストゲスト錯体を形成する化合物であれば特に制限されない。好ましくは、ジヒドロキシフルオレン類と良好なホストゲスト錯体を形成し、かつ後の重合反応で蒸留が容易なものがよい。そのような化合物としては、低沸点で、酸素や窒素などのヘテロ原子あるいはハロゲン原子を構造中に含む低分子化合物が望ましい。上記例としては、アセトニトリル、プロピオニトリル、ベンゾニトリルなどのニトリル類、メタノール、エタノール、プロパノール、２−プロパノール、ブタノールなどの炭素数１〜４のアルコール類、フェノール、クレゾール、キシレノールなどのフェノール類、ピリジン、ピコリンなどのピリジン類、アセトン、メチルエチルケトン、メチルイソブチルケトンなどのケトン類、ジエチルエーテル、ジイソプロピルエーテル、テトラヒドロフラン、ジオキサンなどのエーテル類、酢酸エチル、酢酸ブチル、酢酸イソアミルなどのエステル類、ジクロロメタン、クロロホルムなどのハロゲン化炭化水素類などを挙げることができる。これらの中でも、アセトニトリル、アセトンおよびメタノールは、ジヒドロキシフルオレン類と良好なホストゲスト錯体を形成するために特に好ましい。
【００１５】
本発明におけるホストゲスト錯体は、ホスト化合物となるジヒドロキシフルオレン類と、ゲスト化合物とを接触させて得ることができる。この接触方法の例としては、何らかの工程でジヒドロキシフルオレン類が生成した反応混合物と、ゲスト化合物あるいはゲスト化合物を含む溶媒とを混合する方法、何らかの方法で回収したジヒドロキシフルオレン類またはその粗生成物を、ゲスト化合物あるいはゲスト化合物を含む溶媒とを混合する方法、ジヒドロキシフルオレン類またはその粗生成物を、ゲスト化合物あるいはゲスト化合物を含む溶媒中で再結晶する方法などを挙げることができる。また、このようにして得られるジヒドロキシフルオレン類のホストゲスト錯体は、通常、ジヒドロキシフルオレン類１分子に対して、ゲスト分子１分子あるいはゲスト分子２分子などの単純な整数比率の組成を持つため、組成比のコントロールも容易である。
【００１６】
（繰り返し単位（Ｂ））
本発明で使用されるポリカーボネート樹脂の好ましい一態様として、上記繰り返し単位（Ａ）と繰り返し単位（Ｂ）を含み、単位（Ａ）と単位（Ｂ）との合計は全繰り返し単位中７０モル％以上が好ましく、８０モル％以上がより好ましく、９０モル％以上がさらに好ましく、９５モル％以上が特に好ましい。
【００１７】
繰り返し単位（Ｂ）は、脂肪族ジオール化合物、脂環族ジオール化合物または芳香族ジヒドロキシ化合物から誘導されるカーボネート単位（Ｂ）である。脂肪族ジオール化合物および脂環式ジオール化合物としては、国際公開第２００４／１１１１０６号パンフレット、国際公開第２０１１／０２１７２０号パンフレットに記載のジオール化合物やジエチレングリコール、トリエチレングリコール、テトラエチレングリコール、ポリエチレングリコールなどのオキシアルキレングリコール類が挙げられる。
【００１８】
脂肪族ジオール化合物は、好ましくは炭素原子数２〜３０、より好ましくは炭素原子数４〜２０の脂肪族ジオール化合物が使用される。
前記脂肪族ジオール化合物としては、１，３−プロパンジオール、１，４−ブタンジオール、１，５−ペンタンジオール、１，６−ヘキサンジオール、１，８−オクタンジオール、１．９−ノナンジオール、１，１０−デカンジオール、１，１２−ドデカンジオール、２−メチル−１，３−プロパンジオール、ネオペンチルグリコール、３−メチル−１，５−ペンタンジオール、２−ｎ−ブチル−２−エチル−１，３−プロパンジオール、２，２−ジエチル−１，３−プロパンジオール、２，４−ジエチル−１，５−ペンタンジオール、１，２−ヘキサングリコール、１，２−オクチルグリコール、２−エチル−１，３−ヘキサンジオール、２，３−ジイソブチル−１，３−プロパンジオール、２，２−ジイソアミル−１，３−プロパンジオール、２−メチル−２−プロピル−１，３−プロパンジオールなどが挙げられる。
【００１９】
前記脂環式ジオール化合物としては、１，２−シクロヘキサンジオール、１，３−シクロヘキサンジオール、１，４−シクロヘキサンジオール、２−メチル−１，４−シクロヘキサンジオールなどのシクロヘキサンジオール類、１，２−シクロヘキサンジメタノール、１，３−シクロヘキサンジメタノール、１，４−シクロヘキサンジメタノールなどのシクロヘキサンジメタノール類、２，３−ノルボルナンジメタノール、２，５−ノルボルナンジメタノールなどのノルボルナンジメタノール類、トリシクロデカンジメタノール、ペンタシクロペンタデカンジメタノール、１，３−アダマンタンジオール、２，２−アダマンタンジオール、デカリンジメタノール、２，２，４，４−テトラメチル−１，３−シクロブタンジオール、３，９−ビス（２−ヒドロキシ−１，１−ジメチルエチル）−２，４，８，１０−テトラオキサスピロ［５．５］ウンデカン、イソソルビドなどが挙げられ、シクロヘキサンジメタノール類、３，９−ビス（２−ヒドロキシ−１，１−ジメチルエチル）−２，４，８，１０−テトラオキサスピロ［５．５］ウンデカン、イソソルビドが好ましく使用される。
【００２０】
芳香族ジヒドロキシ化合物としては、４，４′−ビフェノール、１，１−ビス（４−ヒドロキシフェニル）エタン（ビスフェノールＥ）、２，２−ビス（４−ヒドロキシフェニル）プロパン（ビスフェノールＡ）、２，２−ビス（４−ヒドロキシ−３−メチルフェニル）プロパン（ビスフェノールＣ）、２，２−ビス（４−ヒドロキシフェニル）ブタン、１，１−ビス（４−ヒドロキシフェニル）−１−フェニルエタン、１，１−ビス（４−ヒドロキシフェニル）シクロヘキサン（ビスフェノールＺ）、１，１−ビス（４−ヒドロキシフェニル）−３，３，５−トリメチルシクロヘキサン、２，２−ビス（４−ヒドロキシフェニル）ペンタン、α，α′−ビス（４−ヒドロキシフェニル）−ｍ−ジイソプロピルベンゼン（ビスフェノールＭ）、１，１−ビス（４−ヒドロキシフェニル）−４−イソプロピルシクロヘキサン、１，１−ビス（４−ヒドロキシフェニル）デカン、９，９−ビス（４−ヒドロキシフェニル）フルオレン、９，９−ビス（４−ヒドロキシ−３−メチルフェニル）フルオレン、９，９−［４−（２−ヒドロキシエトキシ）フェニル］フルオレンなどが例示される。なかでも、ビスフェノールＡ、ビスフェノールＺ、ビスフェノールＣ、ビスフェノールＥ、ビスフェノールＭが耐熱性、流動性の観点から好ましく、特にビスフェノールＡが高流動、入手容易性の観点から好ましい。
これらの脂肪族ジオール化合物、脂環族ジオール化合物、芳香族ジヒドロキシ化合物は１種もしくは２種類以上併用して用いてもよい。
【００２１】
（組成）
本発明で使用されるポリカーボネート樹脂は、単位（Ａ）を含み、さらに単位（Ｂ）を含むことが好ましい。それら単位（Ａ）と単位（Ｂ）とのモル比（Ａ／Ｂ）は好ましくは１０／９０〜９０／１０である。モル比（Ａ／Ｂ）が１０／９０〜９０／１０の範囲では、光弾性定数が低く、流動性が良好で、熱安定性に優れるポリカーボネート樹脂が得られ、且つ所望の波長分散特性を有する光学フィルムが得られる。単位（Ａ）と単位（Ｂ）とのモル比（Ａ／Ｂ）は、好ましくは２０／８０〜８０／２０、より好ましくは２５／７５〜７０／３０、特に好ましくは３０／７０〜６０／４０である。各繰り返し単位のモル比は、日本電子社製ＪＮＭ−ＡＬ４００のプロトンＮＭＲにて測定し算出する。
【００２２】
（ポリカーボネート樹脂の製造方法）
本発明のポリカーボネート樹脂は、通常のポリカーボネート樹脂を製造するそれ自体公知の反応手段、例えばジオール成分にホスゲンや炭酸ジエステルなどのカーボネート前駆物質を反応させる方法により製造される。次にこれらの製造方法について基本的な手段を簡単に説明する。
【００２３】
カーボネート前駆物質として、例えばホスゲンを使用する反応では、通常酸結合剤および溶媒の存在下に反応を行う。酸結合剤としては、例えば水酸化ナトリウム、水酸化カリウムなどのアルカリ金属水酸化物またはピリジンなどのアミン化合物が用いられる。溶媒としては、例えば塩化メチレン、クロロベンゼンなどのハロゲン化炭化水素が用いられる。また反応促進のために例えば第三級アミンまたは第四級アンモニウム塩などの触媒を用いることもできる。その際、反応温度は通常０〜４０℃であり、反応時間は数分〜５時間である。本発明のポリカーボネート樹脂は、その重合反応において、末端停止剤として通常使用される単官能フェノール類を使用することができる。殊にカーボネート前駆物質としてホスゲンを使用する反応の場合、単官能フェノール類は末端停止剤として分子量調節のために一般的に使用され、また得られた芳香族ポリカーボネート樹脂は、末端が単官能フェノール類に基づく基によって封鎖されているので、そうでないものと比べて熱安定性に優れている。
かかる単官能フェノール類としては、芳香族ポリカーボネート樹脂の末端停止剤として使用されるものであればよい。
【００２４】
カーボネート前駆物質として炭酸ジエステルを用いるエステル交換反応は、不活性ガス雰囲気下所定割合の芳香族ジヒドロキシ成分を炭酸ジエステルと加熱しながら撹拌して、生成するアルコールまたはフェノール類を留出させる方法により行われる。反応温度は生成するアルコールまたはフェノール類の沸点などにより異なるが、通常１２０〜３００℃の範囲である。反応はその初期から減圧にして生成するアルコールまたはフェノール類を留出させながら反応を完結させる。また、必要に応じて末端停止剤、酸化防止剤等を加えてもよい。
【００２５】
本発明のポリカーボネート樹脂の製造方法は以下に示すＡ工程、Ｂ工程を含む製造方法であることが好ましい。
Ａ工程は、最終真空度が５０ｋＰａ以下２ｋＰａ以上の範囲で、最終樹脂温度が１６０℃以上２５０℃以下の範囲であり、仕込んだ全ジオールのモル数を基準として、残存モノマーのモル数が１ｍｏｌ％以上３０ｍｏｌ％以下となるまでエステル交換させる工程である。最終真空度は、３５ｋＰａ以下１ｋＰａ以上の範囲がより好ましい。また、減圧速度は２０ｋＰａ／ｍｉｎ以下０．５ｋＰａ／ｍｉｎ以上が好ましい。昇温速度は０．１℃／ｍｉｎ以下５℃／ｍｉｎ以上が好ましい。２０ｋＰａ／ｍｉｎ以下で減圧した場合や５℃／ｍｉｎ以上で昇温した場合、低沸点物であるゲスト化合物の突沸が起こり難く、生産安定性に優れる。最終樹脂温度は、１８０℃〜２４０℃の範囲がより好ましい。１６０℃以上では反応が進行しやすく生産性が良好である。この工程でホストゲスト錯体を分解し、ゲスト化合物の量をホストゲスト化合物の量に対して０ｍｏｌ％以上２０ｍｏｌ％以下にすることが好ましい。ゲスト化合物の量が３０％以下で次工程に移ることにより重合中に突沸が起こり難く、生産安定性に優れる。
【００２６】
Ｂ工程は、最終真空度が４ｋＰａ未満で、最終樹脂温度２３５℃以上３００℃以下の範囲で、ポリカーボネート樹脂の比粘度が０．２以上０．６以下にエステル交換させる工程である。Ｂ工程では、Ａ工程で重合せしめたポリカーボネート樹脂をさらに重合せしめる。最終真空度が１ｋＰａ未満では、生成するフェノール類が系内に残存しづらく、樹脂の色相、分解反応が抑制され好ましい。最終真空度は０．５ｋＰａ以下がより好ましい。２３５℃以上では溶融粘度が高くなりすぎず、収率低下や吐出できないといった問題が起こりにくい。また、３００℃以下では残存するモノマー類のオリゴマーが分解しづらく、ゲルが発生しにくいことが推測される。最終樹脂温度は、２４０℃以上２８０℃以下の範囲がより好ましく、２４５℃以上２７５℃以下の範囲がさらに好ましい。ポリカーボネート樹脂の比粘度は、０．２５以上０．５以下にエステル交換させることがより好ましい。温度はＡ工程の温度から除々に加熱して行き、最終温度を途中越えないようにすることが好ましい。樹脂中のゲスト化合物の量をホストゲスト化合物の量に対して０．１ｍｏｌ％以下にすることが好ましい。
【００２７】
前記エステル交換反応に使用される炭酸ジエステルとしては、置換されてもよい炭素数６〜１２のアリール基、アラルキル基等のエステルが挙げられる。具体的には、ジフェニルカーボネート、ジトリールカーボネート、ビス（クロロフェニル）カーボネートおよびｍ−クレジルカーボネート等が例示される。なかでもジフェニルカーボネートが特に好ましい。ジフェニルカーボネートの使用量は、ジヒドロキシ化合物の合計１モルに対して、好ましくは０．９７〜１．１０モル、より好ましは１．００〜１．０６モルである。
【００２８】
また溶融重合法においては重合速度を速めるために、重合触媒を用いることができ、かかる重合触媒としては、アルカリ金属化合物、アルカリ土類金属化合物、含窒素化合物、金属化合物等が挙げられる。
このような化合物としては、アルカリ金属やアルカリ土類金属の、有機酸塩、無機塩、酸化物、水酸化物、水素化物、アルコキシド、４級アンモニウムヒドロキシド等が好ましく用いられ、これらの化合物は単独もしくは組み合わせて用いることができる。
【００２９】
アルカリ金属化合物としては、具体的には、水酸化ナトリウム、水酸化カリウム、水酸化セシウム、水酸化リチウム、炭酸水素ナトリウム、炭酸ナトリウム、炭酸カリウム、炭酸セシウム、炭酸リチウム、酢酸ナトリウム、酢酸カリウム、酢酸セシウム、酢酸リチウム、ステアリン酸ナトリウム、ステアリン酸カリウム、ステアリン酸セシウム、ステアリン酸リチウム、水素化ホウ素ナトリウム、安息香酸ナトリウム、安息香酸カリウム、安息香酸セシウム、安息香酸リチウム、リン酸水素２ナトリウム、リン酸水素２カリウム、リン酸水素２リチウム、フェニルリン酸２ナトリウム、ビスフェノールＡの２ナトリウム塩、２カリウム塩、２セシウム塩、２リチウム塩、フェノールのナトリウム塩、カリウム塩、セシウム塩、リチウム塩等が例示される。
【００３０】
アルカリ土類金属化合物としては、具体的に、水酸化マグネシウム、水酸化カルシウム、水酸化ストロンチウム、水酸化バリウム、炭酸マグネシウム、炭酸カルシウム、炭酸ストロンチウム、炭酸バリウム、二酢酸マグネシウム、二酢酸カルシウム、二酢酸ストロンチウム、二酢酸バリウム等が例示される。
【００３１】
含窒素化合物としては、具体的に、テトラメチルアンモニウムヒドロキシド、テトラエチルアンモニウムヒドロキシド、テトラプロピルアンモニウムヒドロキシド、テトラブチルアンモニウムヒドロキシド、トリメチルベンジルアンモニウムヒドロキシド等のアルキル、アリール基等を有する４級アンモニウムヒドロキシド類が例示される。また、トリエチルアミン、ジメチルベンジルアミン、トリフェニルアミン等の３級アミン類、２−メチルイミダゾール、２−フェニルイミダゾール、ベンゾイミダゾール等のイミダゾール類が例示される。また、アンモニア、テトラメチルアンモニウムボロハイドライド、テトラブチルアンモニウムボロハイドライド、テトラブチルアンモニウムテトラフェニルボレート、テトラフェニルアンモニウムテトラフェニルボレート等の塩基あるいは塩基性塩等が例示される。
【００３２】
金属化合物としては、亜鉛アルミニウム化合物、ゲルマニウム化合物、有機スズ化合物、アンチモン化合物、マンガン化合物、チタン化合物、ジルコニウム化合物等が挙げられる。これらの化合物は１種または２種以上併用してもよい。
これらの重合触媒の使用量は、ジオール成分１モルに対し好ましくは１×１０−９〜１×１０−２当量、好ましくは１×１０−８〜１×１０−５当量、より好ましくは１×１０−７〜１×１０−３当量の範囲で選ばれる。
【００３３】
また、反応後期に触媒失活剤を添加することもできる。使用する触媒失活剤としては、公知の触媒失活剤が有効に使用されるが、なかでもスルホン酸のアンモニウム塩、ホスホニウム塩が好ましい。更にドデシルベンゼンスルホン酸テトラブチルホスホニウム塩等のドデシルベンゼンスルホン酸の塩類、パラトルエンスルホン酸テトラブチルアンモニウム塩等のパラトルエンスルホン酸の塩類が好ましい。
【００３４】
またスルホン酸のエステルとして、具体的に、ベンゼンスルホン酸メチル、ベンゼンスルホン酸エチル、ベンゼンスルホン酸ブチル、ベンゼンスルホン酸オクチル、ベンゼンスルホン酸フェニル、パラトルエンスルホン酸メチル、パラトルエンスルホン酸エチル、パラトルエンスルホン酸ブチル、パラトルエンスルホン酸オクチル、パラトルエンスルホン酸フェニル等が例示される。なかでも、ドデシルベンゼンスルホン酸テトラブチルホスホニウム塩が特に好ましい。
【００３５】
これらの触媒失活剤の使用量はアルカリ金属化合物および／またはアルカリ土類金属化合物より選ばれた少なくとも１種の重合触媒を用いた場合、その触媒１モル当たり好ましくは０．５〜５０モルの割合で、より好ましくは０．５〜１０モルの割合で、更に好ましくは０．８〜５モルの割合で使用することができる。
【００３６】
（比粘度：ηＳＰ）
本発明のポリカーボネート樹脂の比粘度（ηＳＰ）としては、０．２０〜１．５０の範囲である。０．２０以上であると強度等が向上し、１．５０以下であると成形加工特性が優れる。好ましくは、０．２５〜１．２０の範囲であり、特に好ましくは、０．３０〜１．００の範囲である。
本発明でいう比粘度は、２０℃で塩化メチレン１００ｍｌにポリカーボネート樹脂０．７ｇを溶解した溶液からオストワルド粘度計を用いて求めた。
比粘度（ηＳＰ）＝（ｔ−ｔ０）／ｔ０
［ｔ０は塩化メチレンの落下秒数、ｔは試料溶液の落下秒数］
【００３７】
なお、本発明のポリカーボネート樹脂の比粘度を測定する場合は、次の要領で行うことができる。すなわち、ポリカーボネート樹脂をその２０〜３０倍重量の塩化メチレンに溶解し、可溶分をセライト濾過により採取した後、溶液を除去して十分に乾燥し、塩化メチレン可溶分の固体を得る。かかる固体０．７ｇを塩化メチレン１００ｍｌに溶解した溶液から２０℃における比粘度をオストワルド粘度計を用いて求める。
【００３８】
（ガラス転移温度：Ｔｇ）
本発明のポリカーボネート樹脂のガラス転移温度（Ｔｇ）は、好ましくは１３０〜２２０℃、より好ましくは１４０〜２００℃、特に好ましくは１４０〜１６０℃の範囲である。Ｔｇが下限以上であると耐熱安定性が良好となり、位相差フィルムとして使用した際に、位相差値の変化が起こりづらく好ましい。またＴｇが上限を超えない範囲では、フィルムの延伸加工に高い温度は必要なく、従来と異なる特別な加工設備を必要としないため好ましい。Ｔｇは、アルキル基の導入により低くなると推定される。Ｔｇはティー・エイ・インスツルメント・ジャパン（株）製２９１０型ＤＳＣを使用し、昇温速度２０℃／ｍｉｎにて測定する。
【００３９】
（光弾性定数）
本発明のポリカーボネート樹脂の光弾性定数の絶対値は、好ましくは５０×１０−１２Ｐａ−１以下、より好ましくは４５×１０−１２Ｐａ−１以下、さらに好ましくは４０×１０−１２Ｐａ−１以下、特に好ましくは３０×１０−１２Ｐａ−１以下、もっとも好ましくは２０×１０−１２Ｐａ−１以下である。絶対値が５０×１０−１２Ｐａ−１を超えると、応力による複屈折が大きく、位相差フィルム等に使用する場合に光抜けが起こる場合がある。光弾性定数は未延伸フィルムを日本分光（株）製  Ｓｐｅｃｔｒｏｅｌｌｉｐｓｏｍｅｔｅｒ  Ｍ−２２０を使用し測定する。
【００４０】
（添加剤）
また、本発明のポリカーボネート樹脂には、用途や必要に応じて熱安定剤、可塑剤、光安定剤、重合金属不活性化剤、難燃剤、滑剤、帯電防止剤、界面活性剤、抗菌剤、紫外線吸収剤、離型剤等の添加剤を配合することができる。
【００４１】
＜光学成形品＞
本発明のポリカーボネート樹脂から光学成形品を形成することができる。かかる光学成形品は、例えば射出成形法、圧縮成形法、押出成形法、溶液キャスティング法など任意の方法により成形される。本発明のポリカーボネート樹脂は、光弾性定数が低く、延伸により所望の波長分散性を実現することができるため特に光学フィルムとして有利に使用することができる。もちろん本発明のポリカーボネート樹脂は、光弾性定数が低く、しかも成形性にも優れているので、光ディスク基板、光学レンズ、液晶パネル、光カード、シート、光ファイバー、コネクター、蒸着プラスチック反射鏡、ディスプレーなどの光学部品の構造材料または機能材料用途に適した光学用成形品としても有利に使用することができる。特に光学レンズとして好適に使用される。
【００４２】
＜光学フィルム＞
本発明のポリカーボネート樹脂を用いてなる光学フィルムは、具体的には、位相差フィルム、プラセル基板フィルム、偏光板保護フィルム、反射防止フィルム、輝度上昇フィルム、光ディスクの保護フィルム、拡散フィルム等の用途が挙げられる、なかでも位相差フィルム、偏光板保護フィルム、反射防止フィルムが好ましい。
光学フィルムの製造方法としては、例えば、溶液キャスト法、溶融押出法、熱プレス法、カレンダー法等公知の方法を挙げることが出来る。なかでも、溶液キャスト法、溶融押出法が好ましく、特に生産性の点から溶融押出法が特に好ましい。
【００４３】
溶融押出法においては、Ｔダイを用いて樹脂を押出冷却ロールに送る方法が好ましく用いられる。このときの溶融押出温度はポリカーボネート樹脂の分子量、Ｔｇ、溶融流動特性等から決められるが、１８０〜３５０℃の範囲であり、２００℃〜３２０℃の範囲がより好ましい。１８０℃より低いと粘度が高くなりポリマーの配向、応力歪みが残りやすく好ましくない。また、３５０℃より高いと熱劣化、着色、Ｔダイからのダイライン（筋）等の問題が起きやすい。
【００４４】
また、本発明のポリカーボネート樹脂は、有機溶媒に対する溶解性が良好なので、溶液キャスト法も適用することが出来る。溶液キャスト法の場合は、溶媒としては塩化メチレン、１，２−ジクロロエタン、１，１，２，２−テトラクロロエタン、ジオキソラン、ジオキサン等が好適に用いられる。溶液キャスト法で得られるフィルム中の残留溶媒量は２重量％以下であることが好ましく、より好ましくは１重量％以下である。残留溶媒量が２重量％を超えるとフィルムのガラス転移温度の低下が著しくなり耐熱性の点で好ましくない。
【００４５】
本発明のポリカーボネートを用いてなる未延伸フィルムの厚みとしては、３０〜４００μｍの範囲が好ましく、より好ましくは４０〜３００μｍの範囲である。かかる未延伸フィルムをさらに延伸して位相差フィルムとする場合は、目的とする位相差値と関連するが２０〜２００μｍの範囲であり、より好ましくは２０〜１５０μｍである。この範囲であれば、延伸による所望する位相差値が得やすく、製膜も容易で好ましい。未延伸フィルムは、偏光板保護フィルムや光ディスク用透過層フィルムとして好適に用いられる。
【００４６】
本発明のポリカーボネートを用いてなる未延伸フィルムは延伸配向することにより位相差フィルムとなる。なお、フィルムの製膜する機械軸方向を製膜方向または縦方向と称し、製膜方向とフィルムの厚み方向に直交する方向を横方向または幅方向と称する。延伸方法は、縦一軸延伸、テンター等を用いる横一軸延伸、あるいはそれらを組み合わせた同時二軸延伸、逐次二軸延伸等公知の方法を用いることが出来る。また連続で行うことが生産性の点で好ましいが、バッチ式で行っても良い。延伸温度は、ポリカーボネート樹脂のガラス転移温度（Ｔｇ）に対して、好ましくは（Ｔｇ−２０℃）〜（Ｔｇ＋５０℃）の範囲、より好ましくは（Ｔｇ−１０℃）〜（Ｔｇ＋３０℃）の範囲である。この温度範囲であれば、ポリマーの分子運動が適度であり、延伸による緩和が起こり難く、配向制御が容易になり所望する面内位相差が得られ易いため好ましい。延伸温度が低いと位相差が発現しやすくなる傾向がある。
【００４７】
延伸倍率は目的とする位相差値により決められるが、縦、横、それぞれ、１．０５〜５倍、より好ましくは１．１〜４倍である。この延伸は一段で行ってもよく、多段で行ってもよい。なお、溶液キャスト法により得た未延伸フィルムを延伸する場合の上記Ｔｇとは、該未延伸フィルム中の微量の溶媒を含むガラス転移温度を言う。
また延伸後のフィルムの厚みは、好ましくは２０〜２００μｍ、より好ましくは２０〜１５０μｍの範囲である。この範囲であれば、延伸による所望する位相差値が得やすく、製膜も容易で好ましい。
【００４８】
（波長分散性）
本発明のポリカーボネート樹脂を用いてなる未延伸フィルムを延伸することで、波長４００〜８００ｎｍの可視光領域において、フィルム面内の位相差が短波長になるほど小さくなるという特徴を有する。即ち、下記式（１）
Ｒ（４５０）＜Ｒ（５５０）＜Ｒ（６５０）        （１）
を満たす。但し、Ｒ（４５０）、Ｒ（５５０）およびＲ（６５０）は夫々、波長４５０ｎｍ、５５０ｎｍ、６５０ｎｍにおけるフィルム面内の位相差値を示す。
【００４９】
ここで面内の位相差値Ｒとは下記式で定義されるものであり、フィルムに垂直方向に透過する光のＸ方向とそれと垂直のＹ方向との位相の遅れを現す特性である。
Ｒ＝（ｎｘ−ｎｙ）×ｄ
但し、ｎｘはフィルム面内の主延伸方向の屈折率であり、ｎｙはフィルム面内の主延伸方向と垂直方向の屈折率であり、ｄはフィルムの厚みである。ここで、主延伸方向とは一軸延伸の場合には延伸方向、二軸延伸の場合にはより配向度があがるように延伸した方向を意味しており、化学構造的には高分子主鎖の配向方向を指す。
【００５０】
本発明のポリカーボネート樹脂を用いてなる光学フィルムの好ましい波長分散性の範囲として以下のフィルム（Ｉ）が挙げられる。
（フィルム（Ｉ））
フィルム（Ｉ）は、下記式（２）および（３）を満たすいわゆる逆波長分散性を示すフィルムである。
０＜Ｒ（４５０）／Ｒ（５５０）＜１．００        （２）
１．０１＜Ｒ（６５０）／Ｒ（５５０）＜２．００      （３）
フィルム（Ｉ）は、より好ましくは下記式（２−１）および（３−１）を満たす。
０．６０＜Ｒ（４５０）／Ｒ（５５０）＜１            （２−１）
１．０１＜Ｒ（６５０）／Ｒ（５５０）＜１．４０      （３−１）
さらに好ましくは下記式（２−２）および（３−２）を満たす。
０．６５＜Ｒ（４５０）／Ｒ（５５０）＜０．９２      （２−２）
１．０１＜Ｒ（６５０）／Ｒ（５５０）＜１．３０      （３−２）
特に好ましくは下記式（２−３）および（３−３）を満たす。
０．７０＜Ｒ（４５０）／Ｒ（５５０）＜０．９１      （２−３）
１．０３＜Ｒ（６５０）／Ｒ（５５０）＜１．２０      （３−３）
【００５１】
フィルム（Ｉ）は、繰り返し単位（Ａ）と繰り返し単位（Ｂ）のモル比（Ａ／Ｂ）を１０／９０以上６０／４０以下の範囲で製造した本発明のポリカーボネート樹脂を用いてなる未延伸フィルムを延伸することにより得られる。
フィルム（Ｉ）は、逆波長分散性を示すので、積層することなく１枚で液晶表示装置や有機ＥＬ表示装置等の位相差フィルムに好適に用いられる。かかる用途では、λ／４板の場合は１００ｎｍ＜Ｒ（５５０）＜１８０ｎｍ、λ／２板の場合は２２０ｎｍ＜Ｒ（５５０）＜３３０ｎｍであることが望ましい。
【実施例】
【００５２】
以下実施例により本発明を詳細に説明するが、本発明はこれに限定されるものではない。なお、実施例中「部」とは「重量部」を意味する。実施例において使用した使用樹脂及び評価方法は以下のとおりである。
【００５３】
１．ポリマー組成比（ＮＭＲ）
日本電子社製ＪＮＭ−ＡＬ４００のプロトンＮＭＲにて測定し、ポリマー組成比（モル比）を算出した。
【００５４】
２．比粘度測定
２０℃で塩化メチレン１００ｍｌにポリカーボネート樹脂０．７ｇを溶解した溶液からオストワルド粘度計を用いて求めた。
比粘度（ηＳＰ）＝（ｔ−ｔ０）／ｔ０
［ｔ０は塩化メチレンの落下秒数、ｔは試料溶液の落下秒数］
【００５５】
３．ガラス転移温度測定
ポリカーボネート樹脂８ｍｇを用いてティー・エイ・インスツルメント（株）製の熱分析システム  ＤＳＣ−２９１０を使用して、ＪＩＳ  Ｋ７１２１に準拠して窒素雰囲気下（窒素流量：４０ｍｌ／ｍｉｎ）、昇温速度：２０℃／ｍｉｎの条件下で測定した。
【００５６】
４．ペレットｂ値
日本電色（株）製モデルＺ−１００１ＤＰを用いて、ペレットのｂ値を測定した。
【００５７】
５．光弾性定数測定
未延伸フィルムを製膜方向に５０ｍｍ、それと直交する幅方向に１０ｍｍサイズに切り出し、そのサンプルを用いて光弾性定数を測定した。日本分光（株）製  Ｓｐｅｃｔｒｏｅｌｌｉｐｓｏｍｅｔｅｒ  Ｍ−２２０を使用して測定した。
【００５８】
６．位相差、波長分散性測定
延伸した光学フィルムを日本分光（株）製  Ｓｐｅｃｔｒｏｅｌｌｉｐｓｏｍｅｔｅｒ  Ｍ−２２０を使用して測定した。
【００５９】
７．ゲル数
厚さ５０μｍのフィルム状物をカラー３Ｄレーザ顕微鏡を用いて、５００ｍｍ×１０００ｍｍに存在する長軸の直径が３００μｍ以上の干渉縞を有するゲル数をフィルム１ｍ２中に換算して求めた。ゲル数は１５個／ｍ２以下が好ましく、１０個／ｍ２以下がより好ましく、６個／ｍ２以下が特に好ましい。
【００６０】
８．皮膚かぶれ
ポリマー重合時に実験者に皮膚かぶれが発生した場合は×、発生しなかった場合は○とした。
【００６１】
［参考例１］
還流冷却器、滴下漏斗および温度計を備えた反応釜に、フルオレノン３６０部、フェノール１３１８部およびβメルカプトプロピオン酸４部を仕込み、５５℃で加熱撹拌して溶融した。反応温度を５５℃に保ちながら、３５％塩酸２７０部を、２時間かけて滴下し、さらに５５℃で６時間撹拌し、縮合反応を行った。反応液に水２７０部を加えた後、フェノールの一部とともに塩酸水を減圧留去した。蒸留残分に、アセトニトリル１０００部を加え、撹拌しながら室温まで冷却して、ビスフェノールフルオレン・アセトニトリルホストゲスト錯体結晶を析出させた。得られた結晶を吸引ろ過し、アセトニトリルで十分に洗浄した後、室温で減圧乾燥して、ジヒドロキシフルオレン・アセトニトリルホストゲスト錯体結晶５１６部を得た。この結晶をガスクロマトグラフで分析したところ、アセトニトリルの含有量は１０．５重量％であり、ビスフェノールフルオレン（（９，９−ビス（４−ヒドロキシフェニル）フルオレン）、以下ＢＰＦＬと略す）１分子に対し、アセトニトリル１分子を含む錯体であった。
【００６２】
［参考例２］
参考例１においてアセトニトリルの代わりにメタノール１０００部を加えた以外は実施例１と同様の操作を行い、ＢＰＦＬ・メタノールホストゲスト錯体結晶４６９重量部を得た。この結晶をガスクロマトグラフで分析したところ、メタノールの含有量は４．４重量％であり、ＢＰＦＬ２分子に対し、メタノール１分子を含む錯体であった。
【００６３】
［参考例３］
参考例１においてフェノールの代わりにクレゾール１５１２部、アセトニトリルの代わりにアセトン１０００部を加えた以外は実施例１と同様の操作を行い、９，９−ビス（４−ヒドロキシ−３−メチルフェニル）フルオレン（以下“ＢＣＦ”と略す）・メタノールホストゲスト錯体結晶４６９重量部を得た。この結晶をガスクロマトグラフで分析したところ、アセトンの含有量は２４．４重量％であり、ＢＣＦ１分子に対し、アセトン２分子を含む錯体であった。
【００６４】
［実施例１］
＜ポリカーボネート樹脂の製造＞
参考例１で得られたＢＰＦＬ４５６部、市販の３，９−ビス（１，１−ジメチル−２−ヒドロキシエチル）−２，４，８，１０−テトラオキサスピロ［５．５］ウンデカン（以下ＳＰＧと略す）、ジフェニルカーボネート７５０部、および触媒として水酸化ナトリウム１．６×１０−４部を窒素雰囲気下１８０℃に加熱し溶融させた。その後、４ｋＰａ／ｍｉｎの減圧速度で減圧度を２０ｋＰａに調整した。その後、３０℃／ｈｒの速度で２４０℃まで昇温を行い、４ｋＰａ／ｍｉｎの減圧速度で８ｋＰａに調整した。その際のホストゲスト錯体はＮＭＲで分析した結果、１ｍｏｌ％以下であった。その後、３０℃／ｈｒの速度で２７０℃まで昇温し、１時間かけて減圧度を１１３３Ｐａ以下とした。合計４．５時間撹拌下で反応を行い、反応槽の底より窒素加圧下吐出し、水槽で冷却しながら、ペレタイザーでカットしてペレットを得た。該ペレットの比粘度、ガラス転移温度、熱分解温度を測定し、表１に記載した。
【００６５】
＜光学フィルムの製造＞
次に、（株）テクノベル製１５ｍｍφ二軸押出機に幅１５０ｍｍ、リップ幅５００μｍのＴダイとフィルム引取り装置を取り付け、得られたポリカーボネート樹脂を２８０℃でフィルム成形することにより透明な押出未延伸フィルムを得た。得られた未延伸フィルムの光弾性係数、ゲル数を評価した。さらにＴｇ＋１０℃にて２．０倍で一軸延伸し、波長分散性を測定した。結果を表１に示す。
【００６６】
［実施例２］
参考例２で得られたＢＰＦＬ４２７部を用いた他は、実施例１と全く同様の操作を実施し、評価した。結果を表１に記載した。
【００６７】
［実施例３］
参考例３で得られたＢＣＦ５４４部を用いた他は、実施例１と全く同様の操作を実施し、評価した。結果を表１に記載した。
【００６８】
［実施例４］
参考例１で得られたＢＰＦＬ４０２部、１，４−シクロヘキサンジメタノール（以下ＣＨＤＭと略す）３４６部を用いた他は、実施例１と全く同様の操作を実施し、評価した。結果を表１に記載した。
【００６９】
［実施例５］
参考例１で得られたＢＰＦＬ７１１部、ビスフェノールＡ（以下ＢＰＡと略す）３６７部を用いた他は、実施例１と全く同様の操作を実施し、評価した。結果を表１に記載した。
【００７０】
［比較例１］
市販のＢＣＦ４４１部を用いた他は、実施例１と全く同様の操作を実施し、評価した。結果を表１に記載した。
【００７１】
［比較例２］
市販のＢＰＦＬ４０８部を用いた他は、実施例１と全く同様の操作を実施し、評価した。結果を表１に記載した。
【００７２】
【表１】
2015218220.tif 000004
【産業上の利用可能性】
【００７３】
本発明のポリカーボネート樹脂は、液晶表示装置や有機ＥＬ表示装置用の位相差フィルムとして有用である。